УСКОРИТЕЛЬ СХВАТЫВАНИЯ ДЛЯ ГИДРАТАЦИИ ГИПСА

1. Суспензия гипса, содержащая:
полугидрат сульфата кальция;
и суспензию измельченного брушита и воды.
2. Суспензия гипса по п.1, отличающаяся тем, что указанная суспензия брушита выдержана более 24 часов.
3. Суспензия гипса по п.1, отличающаяся тем, что указанная суспензия гипса содержит по меньшей мере один дополнительный ускоритель или замедлитель скорости гидратации.
4. Суспензия гипса по п.1, отличающаяся тем, что указанный измельченный брушит не имеет покрытия.
5. Суспензия гипса по п.1, отличающаяся тем, что указанная измельченная суспензия брушита присутствует в количествах от примерно 0,015% до примерно 2% по массе сухого брушита в пересчете на массу полугидрата сульфата кальция.
6. Гипсовый продукт, содержащий:
матрицу кристаллов дигидрата сульфата кальция с измельченными кристаллами брушита, распределенными в указанной матрице.
7. Продукт по п.6, отличающийся тем, что указанная измельченная суспензия брушита присутствует в количествах от примерно 0,015% до примерно 2% по массе сухого брушита в пересчете на массу сухого полугидрата сульфата кальция.
8. Способ получения гипсового изделия, согласно которому: получают суспензию измельченного брушита;
смешивают суспензию брушита, полугидрат сульфата кальция и воду с получением суспензии гипса;
формируют продукт из указанной суспензии гипса; и
дают суспензии гипса схватиться.
9. Способ по п.8, дополнительно включающий выдерживание указанной суспензии брушита более 24 часов с получением выдержанной суспензии брушита перед указанной стадией смешивания.
10. Способ по п.8, отличающийся тем, что указанная стадия получения дополнительно включает получение измельченной суспензии брушита в количествах, обеспечивающих от примерно 0,015% до примерно 2% по массе сухого брушита в пересчете на массу сухого полугидрата сульфата кальция.